本具体实施例仅仅是对本发明的解释,其并不是对本发明的限制,本领域技术人员在阅读完本说明书后可以根据需要对本实施例做出没有创造性贡献的修改,但只要在本发明的权利要求范围内都受到专利法的保护。
如图1和图2所示,一种具有CD纹效果的摄像头保护镜片,包括玻璃基板1,玻璃基板1上设置有中心孔透光区域2以及非透光区域3。中心孔透光区域2的个数为两个或两个以上,且与位于手机背部的摄像头个数相匹配。在本实施例中,中心孔透光区域2优选为两个且相互独立设置,适用于位于手机背部的双摄像头。
玻璃基板1于非透光区域3的一侧设置有具有高精密纹路的CD纹路层4,该CD纹路层4包括第一CD纹路部15以及第二CD纹路部16,第一CD纹路部15由若干个环绕中心孔透光区域2的同心圆组成,位于玻璃基板1一侧的CD纹路层4所除去第一CD纹路部外13的区域均为第二CD纹路部16。第一CD纹路部15所显现的CD纹路要比第二CD纹路部16清晰明显,使得第一CD纹路部15与第二CD纹路部16所反射的光存在偏差,进而很大程度上可提升CD纹路层4的质感及立体效果。
CD纹路层4所远离玻璃基板1的一侧设置有HR镀膜5,该HR镀膜5为高反射不导电真空金属镀膜,使得具有CD纹路的玻璃面板表面更有质感,有炫光效果。HR镀膜5的一侧丝印有颜色油墨6,颜色油墨6可根据外观颜色需求选择不同油墨形成特定图案,同时利用颜色油墨6在非透光区域3进行遮盖。通过上述设置,在玻璃基板1的非透光区域3上制作出炫丽多彩且立体感强烈的CD纹效果。
如图1和图3所示,玻璃基板1所远离CD纹路层4的一侧设置有AR膜层7,AR膜层7具有增加玻璃基板1透光度的作用,玻璃基板1远离AR膜层7的一侧于中心孔透光区域2内设置有超硬AR膜层8,该超硬AR膜层8为磁控溅射技术制作,使镜片表面在增加透光度的基础上具有更强的抗划伤性能。超硬AR膜层8的一侧设置有AF膜层9,该AF膜层9位于中心孔透光区域2内。通过在玻璃基板1的两面分别设置AR膜层7以及超硬AR膜层8,从而增加其透过率,使得拍照时成像更清晰;同时,AF膜层9为防指纹膜层,可以更好的防止油污和汗液的干扰。
进一步的,CD纹路层4还包括具有第一CD纹路部15以及第二CD纹路部16的PC软膜10,PC软膜10与玻璃基板1之间设置有UV感光胶11。PC软膜10所具有第一CD纹路部15以及第二CD纹路部16的一侧朝向玻璃基板1设置。通过对贴合有PC软膜10的玻璃基板1进行滚压,以实现纹路的转移,从而实现在玻璃基板1的表面产生超紧密的CD纹图案。接着通过一定能量的紫外光线对UV感光胶11进行照射,使感光胶内部固化,从而保证CD纹路清晰。
进一步的,玻璃基板1的表面包覆有用以增强玻璃基板1结构强度的强化层12,CD纹路层4设置于强化层12上。
进一步的,第一CD纹路部15以及第二CD纹路部16为超精密纹路。
本发明还提供一种具有CD纹效果的摄像头保护镜片的制作方法,包括如下步骤:
1)玻璃外形加工:将玻璃原材料通过划片机进行开料,并根据所需外形将开料后的玻璃原材料进行尺寸加工及倒边加工;
2)玻璃表面抛光:通过双面研磨抛光设备使玻璃表面减薄并达到透光要求,抛光后的玻璃为玻璃基板1;
3)强化层的制备:采用高纯度的硝酸钾溶液加热至摄氏420度,将抛光后的玻璃放入高温硝酸钾溶液中使得玻璃结构表面的钾离子和钠离子进行离子交换而形成强化层12;
4)超精密纹路PC软膜的制备:先通过稀有金属材料进行母模纹路开发,以在母模上形成第一CD纹路部15以及第二CD纹路部16,再用PC软膜10复制母模纹路,并对复制母模纹路后的PC软膜10进行加硬处理,使表面纹路清晰且不易损伤;
5)UV转印:在具有强化层12的玻璃基板1与具有第一CD纹路部15以及第二CD纹路部16的PC软膜10之间填充UV感光胶11,对贴合有PC软膜10的玻璃基板1进行滚压,以实现纹路的转移,从而在具有强化层12的玻璃基板1表面产生超紧密的CD纹路层4;
6)紫外显影:通过对步骤5)所得到的制品中的UV感光胶11进行紫外线照射,使UV感光胶11在纹路清晰情况下进行固化;
7)HR镀膜的制备:对步骤5)所形成的CD纹路层4表面电镀上一层HR镀膜5,使镜片表面更有质感;
8)丝印遮光:将颜色油墨6通过丝网印刷技术转移至HR镀膜5表面;
9)中心孔退镀:使用碱性清洗剂在镜片中心部位依次腐蚀颜色油墨6以及HR镀膜5,以形成中心孔透光区域2;
10)AR膜层、超硬AR膜层和AF膜层的制备:通过磁控溅射技术制作超硬AR膜层8,并将AR膜层7、超硬AR膜层8和AF膜层9通过离子源辅助物理沉积工艺在玻璃基板1表面形成薄膜。
进一步的,步骤5)中进行紫外显影中所残余的部分无用湿胶,通过超声波清洗机进行清除。
进一步的,步骤4)中的母模纹路开发具体的为:先进行超紧密第一CD纹路部15以及第二CD纹路部16设计,接着在稀有金属上按照设计的纹路进行激光加工,其加工后的稀有金属充当母模。
进一步的,步骤9)中的碱性清洗剂还可以腐蚀PC软膜10,使得CD纹路层4直接与HR镀膜5相贴合,使得CD纹路层4更有质感。
如图1和图5所示,采用上述具有CD纹效果的摄像头保护镜片的制作方法所制作出的CD纹路层4是由若干个同心圆组成,且每个同心圆的横截面为波形设置,且相邻两个波峰13之间距离为0.08mm,波峰13和波谷14之间的距离范围为10-15um。通过采用波形设置的CD纹路可更加凸显立体感,充满美感,可满足客户个性化需求。